(57)【要約】      （修正有）【課題】洗浄効率を向上させることにより吸収物品の経血等の汚れを必要以上に拡散させず、かつ、吸収体素材の破出が効果的に抑えられる吸収性物品を提供する。【解決手段】表面シート１と、裏面シート２と、両シート間に配置される吸収体３とを有する縦長の吸収性物品であって、吸収体は多数のブロック状の吸収部３２が互いに離間して規則的に配置され、吸収部を表面シート側から圧縮して窪ませた防漏溝５が形成され、吸収部はパルプ繊維と吸水性ポリマーを含有し、吸水性ポリマーは、カルボキシ基及び／又はカルボキシレート基を有し且つ中和度７５モル％以上、ＪＩＳ  Ｋ  ７２２３に準拠した遠心保持量５〜２０ｇ／ｇである易洗浄性の吸水性ポリマーを含み、防漏溝における表面シートと吸収体との接合強度は、吸水性ポリマーの膨潤圧力によって与えられる力より低くなされていることを特徴とする。【選択図】図１
0003187099.tif 000002
【実用新案登録請求の範囲】
【請求項１】
肌当接面側に配される液透過性の表面シートと、非肌当接面側に配される防漏性の裏面シートと、前記両シート間に配置される吸収体とを有する縦長の吸収性物品であって、
前記吸収体は多数のブロック状の吸収部が互いに離間して規則的に配置され、前記吸収部を表面シート側から圧縮して窪ませた防漏溝が形成され、前記吸収部はパルプ繊維と吸水性ポリマーを含有し、該吸水性ポリマーは、カルボキシ基及び/又はカルボキシレート基を有し且つ中和度７５モル％以上、ＪＩＳ  Ｋ  ７２２３に準拠した遠心保持量５〜２０ｇ/ｇである易洗浄性の吸水性ポリマーを含み、前記防漏溝における表面シートと前記吸収体との接合強度（Ｎ１）は、前記吸水性ポリマーの膨潤圧力によって与えられる力（Ｎ２）より低くなされている吸収性物品。
【請求項２】
液の吸収により前記吸収体が飽和吸収容量を超えたとき前記吸水性ポリマーが膨潤して、前記吸収体の吸収部が膨張し、該吸収部の厚み方向の最大膨張率（Ｔａ）と平面方向の最大膨張率（Ｔｂ）との比（Ｔａ）／（Ｔｂ）が１以上である請求項１記載の吸収性物品。
【請求項３】
前記吸水性ポリマーには粘着性を発現する剤がポリマー表面に付与されている請求項１又は２に記載の吸収性物品。
【請求項４】
前記吸収体の離間している部位における一面側には、少なくともパルプ繊維を堆積してなる低坪量の液拡散部を備え、該液拡散部と吸収部が連結されて、吸収体の一面側において面状に形成されている請求項１〜３のいずれか１項に記載の吸収性物品。
【請求項５】
前記吸収体の吸収部に含む吸水性ポリマーは、肌当接面側（表面シート側）に偏在させたことを特徴とする請求項１〜４のいずれか１項に記載の吸収性物品。
【請求項６】
前記吸収体の吸収部に含む吸水性ポリマーは、防漏溝の近傍に偏在させたことを特徴とする請求項５記載の吸収性物品。
【考案の詳細な説明】
【技術分野】
【０００１】
本考案は、生理用ナプキン等の吸収性物品に関し、より詳しくは、使用後のもみ洗いのような水洗いによって吸収した経血等の赤みを容易に洗浄除去できる吸収性物品（女性用吸収性物品）に関する。
【背景技術】
【０００２】
生理用ナプキンや使い捨ておむつ等の吸収性物品については、その地域により性能について多様なニーズがある。例えばインドネシア、マレーシア等を主な居住圏とする一部の人々には、使用済みの生理用ナプキンを水で洗浄し、吸収した経血等を洗い流してから廃棄する習慣がある。この洗浄は、例えば、一方の手で水をかけつつ他方の手で生理用ナプキンを揉み洗ったり、絞ったりと、生理用ナプキンに幅方向内方への圧力をかけることでなされる。従来、洗浄に適した生理用ナプキンとしては、布製のナプキンや、パルプ繊維を主体とし吸水性ポリマーを含まない吸水性材料で構成されたものであった。しかし、吸水性ポリマーを含まない生理用ナプキンは、経血の吸収・保持性能が低いことによる液戻りを抑えるためパルプ繊維を多量に使用される必要があった。そのため生理用ナプキンはパルプ繊維の嵩高さのために厚くなってしまい、特に折り畳まれ包装されている状態でかさ張りやすくて、持ち歩きに不便であると共に、装着感が悪かった。
【０００３】
この問題に対し、特許文献１には、パルプ繊維に吸水性ポリマーを配した洗浄し易いものに改良したものが開示されている。この吸水性ポリマーは、カルボキシ基及び／又はカルボキシレート基を有しかつ、所定の中和度などの物性を有するものであり、経血中のヘモグロビン等の赤み成分との付着を弱めたものであり、使用後の水洗によって経血等の赤みを容易に除去できるようにしたものである。
【先行技術文献】
【特許文献】
【０００４】
【特許文献１】特開２０１０−１７５３６号公報
【考案の概要】
【考案が解決しようとする課題】
【０００５】
前記のように使用済みのナプキンの洗浄は、洗浄水をかけながら揉み洗いすることでなされる。その洗浄水の量は経血等の排泄液よりはるかに多量である。吸収体がこの洗浄水を吸収して膨張すると、洗浄水の量や洗浄の仕方によっては、ポリマーの膨潤で吸収体の内圧が高まって内部に隙間が無くなり洗浄水の流出路が妨げられてしまうことがある。これでは、良好な洗浄が困難となり、かえって経血等の汚れが洗浄されずにナプキン表面に広がってしまう。ひいては水圧等によりポリマー等の吸収体素材が表面シート側から破出しかねない。
【０００６】
本考案は、生理用ナプキンを洗浄する際の上記の特有の問題に鑑み、洗浄効率を向上させることにより吸収物品の経血等の汚れを必要以上に拡散させず、かつ、吸収体素材の破出が効果的に抑えられる吸収性物品の提供を課題とする。
【課題を解決するための手段】
【０００７】
本考案は、肌当接面側に配される液透過性の表面シートと、非肌当接面側に配される防漏性の裏面シートと、前記両シート間に配置される吸収体とを有する縦長の吸収性物品であって、前記吸収体は多数のブロック状の吸収部が互いに離間して規則的に配置され、前記吸収部を表面シート側から圧縮して窪ませた防漏溝が形成され、前記吸収部はパルプ繊維と吸水性ポリマーを含有し、該吸水性ポリマーは、カルボキシ基及び/又はカルボキシレート基を有し且つ中和度７５モル％以上、ＪＩＳ  Ｋ  ７２２３に準拠した遠心保持量５〜２０ｇ/ｇである易洗浄性の吸水性ポリマーを含み、前記防漏溝における表面シートと前記吸収体との接合強度（Ｎ１）は、前記吸水性ポリマーの膨潤圧力によって与えられる力（Ｎ２）より低くなされている吸収性物品により上記の課題を解決するものである。
【考案の効果】
【０００８】
本考案の吸収性物品は、洗浄効率を向上させることにより吸収物品の経血等の汚れを必要以上に拡散させず、かつ、吸収体素材の破出が効果的に抑えられるという優れた作用効果を奏する。
【図面の簡単な説明】
【０００９】
【図１】本考案における吸収性物品の好ましい一実施形態としての生理用ナプキンを肌当接面方向から示した一部切欠斜視図である。
【図２】図１に示す生理用ナプキンの吸収部と防漏溝との関係を模式的に示した平面図である。
【図３】図２に示す生理用ナプキンのＡ−Ａ線断面を示した断面図であり、（ｉ）は洗浄前を示し、（ｉｉ）は洗浄中を示す。
【図４】図３（ｉｉ）の状態における洗浄水の流出経路をモデル化して示す部分的な平面図である。
【考案を実施するための形態】
【００１０】
まず、図１及び図２を参照して、本考案に係る吸収性物品の好ましい一実施形態としての生理用ナプキン１０について説明する。図１は、生理用ナプキン１０を肌当接面方向から示した一部切欠斜視図である。図２は、図１に示す生理用ナプキン１０の吸収部と防漏溝との関係を模式的に示した平面図である。図２においては、吸収部と防漏溝との関係の理解のため、吸収部の配列上に防漏溝を投影して重ねて実線で示し、ナプキン１０及び吸収体３の外形を一点鎖線で示し、他の部材を省略して示した。
なお本考案については、特に断らない限り、人体に接触する側の面を肌側面ないし肌当接面あるいは表面といい、これと反対側の面を非肌面ないし非肌当接面あるいは裏面という。この２つの面において、肌側面に近い方ないしその延長方向を肌面側、肌当接面側又は表面側といい、非肌面に近い方ないしその延長方向を非肌面側、非肌当接面側又は裏面側という。装着時に人体の前側に位置する方向を前方といいその端部を前端部とし、後側に位置する方向を後方といいその端部を後端部として説明する。吸収性物品の表面又は裏面の法線方向を厚み方向といいその量を厚さという。更に、吸収性物品の平面視において腹側部から股下部を亘り背側部に至る方向を長手方向又は縦方向といい、この縦方向と直交する方向を幅方向という。なお、前記縦方向は典型的には装着状態において人体の前後方向と一致する。
【００１１】
本実施形態の生理用ナプキン１０において、裏面シート２の肌当接面側に吸収体３が接着剤等で接合され配設されている。吸収体３の縦方向左右両側の外方ではサイドシート４が裏面シート２に当接して接合されている。裏面シート２とサイドシート４とが当接した部分で表面シート１が裏面シート２とサイドシート４とで挟持され、さらにその幅方向（Ｘ方向）内方向に向け表面シート１が吸収体３よりも肌当接面側に位置されるように配されている。積層された表面シート１、裏面シート２及びサイドシート４は、吸収体３の周縁外方でヒートシール等により接合され、該接合部分がナプキン１０の外周縁となる。サイドシート４の表面シート１上に配される自由端４１にはポケット（図示せず）が形成され、液等の横モレを防ぐ効果を有する。生理用ナプキン１０の幅方向左右両側部には、サイドシート４を有してなるウイング部４２が生理用ナプキン１０の幅方向外方に向って延出している。ナプキン１０の使用時には、このウイング部４２をショーツにおける股下部の非肌当接面側に巻き込んで生理用ナプキン１０をショーツに固定する。
【００１２】
吸収体３には、基盤シート３１上にブロック状の吸収部３２が複数互いに離間して縦横に規則的に配置されて接合されている。複数の吸収部３２を長手方向及び幅方向に投影したときにいずれの方向にもその投影像が重なる配置とされている。この配置において、互いに離間した各吸収部３２の間は空間部３３となり、空間部３３の底部は基盤シート３１のみからなる。空間部３３は、離間する吸収部３２の間で直線的に連接されて、ナプキン１０の排泄領域から外方に連なる。各吸収部３２は、パルプ繊維と吸水性ポリマー３４との混合積繊物あるいはパルプ繊維と吸水性ポリマー３４との積層物を被覆シート（図示せず）で被覆してなる。吸収部３２の形状は、平面視において縦方向に長い長方形に区画され、その厚み方向の断面は方形を有するが、本考案においてこの形状に限定されず任意の形状とすることができる。
【００１３】
吸収部３２は複数の吸水性ポリマー３４を含有しており、その吸水性ポリマー３４としては、カルボキシ基及び/又はカルボキシレート基を有し且つ中和度７５モル％以上、ＪＩＳ  Ｋ  ７２２３に準拠した遠心保持量５〜２０ｇ/ｇである易洗浄性の吸水性ポリマーを含む。この易洗浄性の吸水性ポリマーは、カルボキシ基及び／又はカルボキシレート基を有し且つ表面架橋処理された吸水性ポリマーに、更に表面架橋処理及び中和処理を順次施して得られる。
前記易洗浄性の吸水性ポリマー３４の中和度を好ましくは７５モル％以上とすることで、後述の洗浄時において、経血中の赤色成分であるヘモグロビンが容易に除去され得る。該吸水性ポリマーがアクリル酸架橋重合体である場合、その中和度は７５〜９５モル％であることがより好ましく、８０〜９０モル％であることがさらに好ましい。中和度とヘモグロビンの除去容易性との間に起こる現象は定かではないが、アクリル酸架橋重合体からなる吸水性ポリマーの中和度を７５モル％以上とすることで、ナプキン１０の水洗い中において吸水性ポリマーの分子鎖近傍のｐＨがヘモグロビンの等電点（通常ｐＨ６．８〜７）よりも高いことにより、該吸水性ポリマーとヘモグロビンとの間に電気的な反発が発生し、これにより該吸水性ポリマーに対するヘモグロビンの付着率あるいは付着強度が低下すると考えられる。その結果、ヘモグロビンが水洗いによって脱離しやすい状況になるものと推察される。なお前記中和度の測定方法及びその調整は、特開２０１０−１７５３６号公報に記載の方法を用いることができる。
前記易洗浄性の吸水性ポリマーの遠心保持量を５〜２０ｇ／ｇに抑えることで、ポリマー本来の吸収性能を維持し、経血等の吸収保持を適度に抑えて赤みの除去を容易にすることができる。この遠心保持量は、７〜１５ｇ／ｇであることがさらに好ましい。なお前記遠心保持量の測定方法及びその調整は、特開２０１０−１７５３６号公報に記載の方法を用いることができる。
以上の物性を有する易洗浄性の吸水性ポリマーは、後述のナプキン１０の洗浄時において、経血中のヘモグロビンを容易に除去し易く、また吸水保持量が適度に制御されることで急激な膨潤による吸収体３や表面シート１の無用な破けを防止することができる。
【００１４】
吸収体３は、複数の吸収部３２を有することにより使用時において経血等との接触面積が大きくなり、液を効果的に吸収し保持することができる。複数の吸収部３２と空間部３３とで吸収体３を構成するので、ナプキン１０の装着使用時において屈曲性が良く、肌面の起伏によくフィットする「身体適合性」に優れる。また使用時において着用者の動きにも良好に追随し、肌に対して部分的な隙間が生じたりすることが防止される。さらに、使用後の洗浄時においては、複数の吸収部３２及び空間部３３の起伏の繰り返しにより、洗浄水と吸収体３との接触面積が広がるので、洗浄水が各吸収部３２に行き渡りその内部まで浸透しやすい。そのため、この吸収体３の形状は、内部に吸収保持された経血等の洗浄に好ましい形状といえる。
【００１５】
一方、ナプキン１０の肌当接面側には、使用時の排泄液の拡散抑制のために、表面シート１の肌当接面側から吸収体３にかけて圧搾された防漏溝５が施されている。防漏溝５の平面視形状は、吸収体３の排泄領域にあたる長手方向中央部分において、その両側部に縦長の溝を配し、該２本の防漏溝５は吸収体３の前後端に近づくにつれ徐々に吸収体３の中央方向に向かい湾曲し、前端、後端溝と結合している。このように、防漏溝５は、平面視において前記排泄領域を囲むようにして、無端環状に連続して生理用ナプキン１０の肌当接面側に配されている。ここで、排泄領域とは経血もしくはおりもの等の排泄を直接受ける部分及びその近傍をいう。防漏溝５は、図１の円内拡大部分図に示すとおり、高圧搾部５ａと低圧搾部５ｂとを有する。この高圧搾部５ａと低圧搾部５ｂとが交互に配されて全体として連続した前述の防漏溝５の平面形状をなす。この組合せにより、剛性になりがちな防漏溝５の全周に適度な柔軟を持たせることができ、上述の、ナプキン装着時の良好なフィット性を発現することができる。この防漏溝５の形成方法は、この種の物品に用いられる通常の方法を採用して行うことができ、例えば、凹凸形状を有する押圧部が設けられた押圧ロール（図示せず）を用いて熱シール加工する方法が挙げられる。この加工時には、押圧部分の強度等の観点から、圧部の形状（高さ、幅、凹凸形状等）、押圧圧力、加熱温度（ヒートシール温度）、押圧時間などの加工条件は任意に設定できる。
【００１６】
無端環状に連続した防漏溝５は、前記空間部３３と該空間部に隣接する厚みのある吸収部３２とからなる領域上に形成されている（図２参照）。ナプキン１０の使用時において、防漏溝５は、複数の吸収部３２間で経血等の液がそれ以上外方に拡散しないよう抑制する機能を有する。この機能により、表面シート１から透過された液や一旦吸収部３２に吸収された液が吸収体３の周縁部から漏出することが遮られる。特に本実施形態にように吸収部３２が多数に区画され配置される吸収体３においては、空間部３３の部分に防漏溝５の高圧搾部５ｃが配される構造が好ましい（以下、空間部３３の底部上に形成される高圧搾部を５ｃとして吸収部３２上に形成される高圧搾部５ａと区別して述べる。）。前記構造とすることで、空間部３３に位置する表面シート１の部分が基盤シート３１へ押圧されてしっかりと一体化固定されるので、経血等の排泄液が防漏溝５の外側へ拡散するのを効果的に抑制することができる。また、防漏溝５が横断する吸収部３２においては、防漏溝５の高圧搾部５ａ及び低圧搾部５ｂで繊維間の密度が高くなり、毛管力が他の部分より高められている。その毛管力によって排泄液が厚み方向に引き込まれ易いので、環状の防漏溝５の部分では液が吸収部３２に留められる。また、高圧搾部５ａと低圧搾部５ｂとの間にも繊維密度に差があり、高圧搾部５ａは低圧搾部５ｂより高い繊維密度を有している。この差に基づく毛管力で排泄液を吸収体３の底部へと引き込み易く液戻りを効果的に抑えることができる。
【００１７】
本実施形態において、空間部３３に形成される防漏溝５の高圧搾部５ｃは、排泄液の拡散を効果的に抑制するとともに、使用時における排泄液の流速を調整するように作用する。防漏溝５の内方の吸収部３２の液吸収が飽和状態になった際に、高圧搾部５ｃに液が徐々に浸透して少量ずつ防漏溝５の外方へとゆるやかに移行される。これによって、排泄液が多い場合でも、液戻りを引き起こすことなく、液の拡散が適度に発現しながら防漏溝５の外側の吸収部３２を有効に使うことができ液戻り等を防止することができるので好ましい。
【００１８】
本考案においては、この防漏溝５の平面形状は、液の拡散を効果的に抑制するものとして任意のものを採用でき、本実施形態の図示ものに限定されるものではない。例えば、本実施形態の防漏溝５は前端、後端が一致して無端環状に連続しているが、前端、後端で互いに交差していてもよく、曲線状であってもよく、またこれに加えて幅方向に二重配置される部分があってよく、用途に合わせ適宜決められることが好ましい。また、高圧搾部及び低圧搾部の全面的な形態は特に限定されず、任意の形態を採用可能であり、高圧搾部及び低圧搾部が防漏溝５の全周に亘って施されていなくてもよい。また、高圧搾部及び低圧搾部の配置パターンも交互に繰り返されるものだけではなく、１点鎖線のようなパターン、高圧搾部のみからなるパターン、又は高圧搾部のみを点在させるパターン等、用途や使用部位に合わせて適宜決められることが好ましい。
【００１９】
通常、生理用ナプキンへの洗浄は多くの場合、経血等の汚れを取り除くことを目的とする。汚れを拡散させずに物品の内部及び表面を効果的に洗浄するためには、（１）注がれる洗浄水の吸収体中の内部通過、（２）汚染洗浄水の外部への排出、の２つが効率的になされること、つまり「洗浄水の新陳代謝」が重要である。具体的には、生理用ナプキンを水によって洗浄するには、親水性である表面シートの肌当接面側より洗浄水を生理用ナプキンに注ぎ、揉み洗い等により洗浄水に経血等の汚れ及び赤みを移行させ汚染洗浄水とし、該汚染洗浄水を生理用ナプキンの外部に排出する必要がある。ところが、従来の生理用ナプキンでは、防漏溝の液拡散抑制機能、又は、膨潤した吸水性ポリマー同士の隙間がなくなり拡散能が著しく損なわれるいわゆるゲルブロッキング現象の発生により洗浄水の流出路が断たれ、吸収体が多量の洗浄水を吸収して肥大化してしまう。この肥大化でさらに洗浄水の流出が妨げられる。これでは洗浄水は、防漏溝内側のナプキン中央部分に閉じ込められて吸収体内部での流通及び排出がなされず、洗浄水の新陳代謝が行われにくいと言える。
【００２０】
これに対し本実施形態の生理用ナプキン１０においては、使用後、洗浄時に吸収体３の飽和吸収容量を超える液が投入されることによって、吸収体３の厚み部分である吸収部３２が大きく膨張して防漏溝５の抑制機能が失われ、前記投入された液の流出路が形成される。これにより、吸収体内部での洗浄水の効果的な流出が可能となる。
ここで「吸収体の飽和吸収容量」とは、ナプキンの使用時における経血等の排泄量を基準として排泄液の漏れ抑制に必要な吸収容量であり、ナプキンが多くの経血を吸収することによって漏れが発生する時点の吸収量である。この飽和吸収容量は、実験的には、特開１９９６−１１７２７０にすでに開示されている通りの方法によって測定可能である。すなわち、可動式女性腰部モデルに試験サンプルを装着させ、ショーツをはかせた後、５０ｍ／ｍｉｎに相当する速度で走行運動をさせながら滴下用チューブにより疑似血液を注入し、漏れを生じるまえに吸収した量を測定することによって得られる。「吸収部が膨張」とは、防漏溝の周辺及び内側中央部分の圧搾されてない吸収体の吸収部の膨張だけでなく、防漏溝の形成で圧搾された吸収部が膨張することを包含する。本実施形態においては、厚みのある吸収部３２ａ（図２参照。３２ａは防漏溝５の内外で圧搾されていない吸収部である。）だけでなく、圧搾された吸収部３２ｂ（図２参照）が厚み方向に膨張する。また各吸収部３２の膨張は主に吸水性ポリマー３４の膨潤による。「防漏溝５の抑制機能が失われる」とは、ナプキン１０の外表面（表面シート１や裏面シート２など）の破れを伴わずに防漏溝５の圧搾が解消し、ナプキン１０内部において吸収体３内部あるいはその肌面側で液が通過しやすくなる状態を意味する。本実施形態においては、防漏溝５上の表面シート１が持ち上がって吸収体の空間部３３や吸収部３２ｂと表面シート１との間で液が堰き止められないようになることをいう。その結果、多量の水が良好に通過できる程の通路が形成される。本実施形態においては、例えば、防漏溝５の高圧搾部５ｃと表面シート１との間の空間部分６が空間部３３と連接されたり、吸収部３２上の高圧搾部５ａ部分と表面シート１との間の空間部分７が空間部３３と連接されたりすることである（図３参照）。
【００２１】
使用後の生理用ナプキン１０の洗浄においては吸収体の飽和吸収容量を超える洗浄液を契機として投入された液の流出路（以下、液流出路といい、また導液路ともいう。）が発現する。これを作用的に説明すると、使用時にはない多量の洗浄水がナプキン１０に投入されることで、吸収部３２ａ（図２参照）だけでなく、圧搾された吸収部３２ｂ（図２参照）が膨張する。特に本実施形態の吸収部の膨張は、内部の易洗浄性の吸水性ポリマーが使用時にはない多量の洗浄水を吸収して大きく膨潤することでなされる。洗浄水の投入量はもちろん吸水性ポリマー３４の最大吸収容量を超える量であり、吸水性ポリマー３４の膨潤は通常の使用時とは異なり、大きく膨潤する。これは経血が電解質及び粘性成分を含んでいることから吸水性ポリマーの膨潤がある程度抑制されているのに対し、洗浄水は基本的に電解質を過度に含まない水であるため、経血と比べて大きく膨潤するためである。この膨張によって表面シート１と基盤シート３１あるいは吸収部３２ｂとの接合部が剥がれる。その結果、防漏溝５周辺部で表面シート１と基盤シート３１との間に空間ができ防漏溝５内外の空間部３３と連係して、洗浄水の吸収体内部の流出路が形成される。特に防漏溝５の前後端部分５１，５１（図２参照）で流出路が形成されると、揉み洗いによる圧力で洗浄水が縦方向に流れ易くなり効果的な洗浄が可能となるので好ましい。
【００２２】
本実施形態において、防漏溝５における表面シート１と吸収体３との接合強度（Ｎ１）は、使用時の液拡散抑制機能を保持する程度に、該表面シート１が吸収部３２ｂや空間部３３の基盤シート３１と一体化するよう強固なものであるのが好ましい。ナプキン１０の使用時においては、吸収部３２ｂ内の吸水性ポリマー３４は、排泄量が少量であまり拡散せずに（図２のｋ１）殆んど経血等の排泄液を吸収していない場合もあるが、場合によっては液が防漏溝５付近まで拡散して（図２のｋ２）ある程度の液を既に吸収した状態にあることもある。しかし、いずれの状態であっても防漏溝５における表面シート１はしっかりと吸収部３２ｂや空間部３３の基盤シート３１に圧着固定されている。この点から、防漏溝５における接合強度（Ｎ１）は、５Ｎ〜５０Ｎが好ましく、１０Ｎ〜３５Ｎがさらに好ましい。上記下限以上とすることで使用時の防漏溝の浮きや破壊を防ぐことができ、上記上限以下とすることで洗浄時に速やかに防漏溝の解裂が生じ、導液路を確保することができる。
【００２３】
＜表面シート１と吸収体３との接合強度（Ｎ１）の測定方法＞
前記接合強度（Ｎ１）の測定法は、下記のとおりである。幅３０ｍｍで帯状に且つ防漏溝５の溝部分がほぼ中央を横切って位置するように吸収部３３を切り出し、２０℃、６５％ＲＨの環境下にて、テンシロン引っ張り試験機株式会社エー・アンド・デイ製、型式ＲＴＣ−１２１０Ａ）を用いて、下部チャックに表面シート、上部チャックにそれ以外の部分を固定し、剥離速度３００ｍｍ／ｍｉｎの速さで１８０°方向（溝の長さ方向と略直角方向）に引き剥がした。そのときの最大値５点の平均をとり、更に３サンプルの平均をとり、これを接合強度（Ｎ１）とした。
【００２４】
一方、洗浄時において、防漏溝５上の吸収部３２ｂ及び吸収部３２ａの膨張は、防漏溝５上で強固に圧搾固定された表面シート１を肌面側へと押し上げる、あるいは引っ張り上げるに十分な、厚み方向への膨張である。各吸収部内部において、複数の吸水性ポリマー３４が厚み方向に連なるように膨潤することで、表面シート１をより効果的に押し上げる、あるいは引っ張り上げることができる。吸水性ポリマーを均一に分散配置させる場合のほか、偏在させることもできる。圧搾された防漏溝５下の吸収部３２ｂにおいては、吸水性ポリマー３４が表層付近に偏在して厚み方向に層をなす分布であれば（図示せず）、表面シート１を直接押し上げることができるので好ましい。吸収部３２の表層付近に偏在させることで、洗浄時に膨潤して大きくなった吸水性ポリマーが表面シート１を押し上げ表面シート１と吸収体３間に空隙を作り易く、かかる空隙が吸収部の離間部と連通し、洗浄液のスムーズな排出経路が得られ易い。防漏溝５の部位に吸水性ポリマーを偏在させることも同様な作用が得られるので好ましい。吸収部の厚み方向の裏面シート側に対して、表面シート側のポリマー量を偏在させることも同様な作用が得られるので好ましい。
【００２５】
本考案者らは、ナプキン等を使用時には通常に使用でき、廃棄時に水で洗浄するときは、防漏溝５の部位で表面材と吸収部３２が剥離して、かかる剥離した部位を洗浄水が伝わって、吸収部３２の離間する空間部３３に流れ込み、該空間部３３をとおる流出経路が得られることで、極めて容易に排液を洗浄できることを見出した。
なお本考案において、吸収体３の離間している部位における一面側には、本実施形態の基盤シート３１に代えて、少なくともパルプ繊維を堆積してなる低坪量の液拡散部を備え、該液拡散部と吸収部３２とが連結されて、吸収体３の一面側において面状に形成されていてもよい。この場合の一面側は、裏面シート１側の場合もあれば、表面シート２側の場合もある。このパルプ繊維が堆積した液拡散部は、ナプキンの使用時において、液を素早く引き込んで平面方向に分散させ、複数の吸収部３２で効率的に吸収保持させることができるので好ましい。吸収部３２の一面側に基盤シート３１を形成する場合は、裏面シート２側に配置することが好ましい。基盤シート３１を設けずに、裏面シート２に直接配置することもできる。配置する場合、基盤シート３１面にホットメルトをスパイラル塗工してそのうえに配置する。また、基盤シート３１や裏面シート２を窪んだ回転ロールに吸引しながら沿わせて、窪んだ部位にパルプ繊維とポリマーを混合堆積して形成することもできる。
【００２６】
前述の吸収部３２内部における吸水性ポリマー３４の分散程度は、以下の測定方法により確認することができる。
乾燥状態の吸収体を断面観察が可能な程度に圧縮なく切断し、５％硫酸銅水溶液で吸収体を浸漬させポリマーを着色させる。切断はフェザー剃刀（品番ＦＡＳ‐１０、フェザー安全剃刀（株）製）等を用いることができる。浸漬後の吸収体の断面を顕微鏡を用い写真撮影する。断面撮影は、顕微鏡としてマイクロスコープＶＨ‐８０００（キーエンス製）を用い、断面を５０倍〜２００倍に拡大観察して写真撮影することで得られる。その後、画像解析によって、断面を肌側層、中央層、裏面層と均等に３等分し、各々の層に含まれるポリマーの個数を画像解析によってカウントし、３層の個数の平均値を求め、各々の層の個数との差の絶対値を３種類求め、その３値の合計を、平均値で除することによって求められる。０に近いほど均等に分散しており、単一の層に偏っている場合は値が大きくなる。
【００２７】
このように、防漏溝５における表面シート１と吸収体３との接合強度（Ｎ１）に対し、吸収体３の膨潤圧力によって与えられる力（Ｎ２）が高い場合に、洗浄時の液流出路の良好な形成がなされる。この吸収体の膨潤圧力によって与えられる力（Ｎ２）とは、吸収体３が膨潤変形する際に他部材に与える力の大きさのことをいい、本考案では、吸収体３に含まれる吸水性ポリマー３４が吸水する際に膨潤する作用がそのまま吸収体３の膨潤圧力として寄与することから、吸収体３の膨潤圧力と該吸収体３に含まれる吸水性ポリマー３４の膨潤圧力とを同義とする。
【００２８】
＜吸収体３（吸水性ポリマー）の膨潤圧力によって与えられる力（Ｎ２）の測定方法＞
吸収体３の膨潤圧力（吸水ポリマーの膨潤圧力）によって与えられる力（Ｎ２）は、次のような方法で測定が可能である。すなわち、台紙の上に吸水性ポリマー１．０ｇを所定の面積（縦１５ｃｍ×横７ｃｍ）に配列させて、吸水性ポリマーを台紙で挟んで１５ｃｍ×７ｃｍの試験片を作成する。該試験片を、圧縮治具を備えたテンシロン引っ張り試験機に挟み込み、乾燥時の厚みと同一までギャップを調整した後、後述の飽和吸収量に対し大過剰のイオン交換水を吸収させた際に示した圧縮方向にかかる強度の増加分を、試験片の面積で除することによって求める（Ｎ/ｍ2）ことができる。吸収体３（吸水性ポリマー３４）の膨潤圧力によって与えられる力（Ｎ２）は、膨潤圧力に表面シート１の圧着固定部における局所面積を乗ずることで求められる。
（膨潤圧力によって与えられる力）＝（膨潤圧力）×（局所面積）
局所面積は、防漏溝５の長さと、防漏溝５近辺の吸収体３厚みを単純に乗ずることにより求めることが可能である。
【００２９】
ここでナプキン１０の洗浄時における、防漏溝５の前後端部５１付近での流出路（導液路）の形成について、図３及び図４を参照して説明する。図３は図２に示す生理用ナプキンのＡ−Ａ線断面を示した断面図であり、ナプキン１０の縦方向（Ｙ方向）に交差するように形成された防漏溝５の前後端部分５１に沿った断面である。図３の（ｉ）は洗浄前を示し、（ｉｉ）は洗浄中を示す。なお、図３における吸水性ポリマー３４の数及びその膨潤の様子は本考案の理解のため簡略化し模式化して示している。図４は図３（ｉｉ）の状態における洗浄水の流出経路を模式化して示す部分的な平面図である。図４における矢印Ｔ１，Ｔ２，Ｔ３は汚れや赤みを取り込んだ汚染洗浄水の流れる方向を示す。また、図中矢印で示した汚染洗浄水Ｔ１，Ｔ２，Ｔ３の流れは例示的に示したものであり、本考案において、必ずしもこれに制限されるものではない。
【００３０】
図３に示す防漏溝５の前後端５１の断面では、４つの吸収部３２には高圧搾部５ａと低圧搾部５ｂとが交互に形成されている。空間部３３であった部分の底部には高圧搾部５ｃが配され、この部分で表面シート１と基盤シート３１とがしっかりと接合固定されている。また図３に示す両端の吸収部３２ｃの端部は、防漏溝５の外側に位置する部分であり吸収部本来の厚みを有する。液の流出路の形成は、上述の前後端５１に限定されるものではなく防漏溝５の全周で生じてもよい。
ナプキン１０に飽和吸収容量を超える洗浄水が注がれると、前述のとおり、圧搾されていない吸収部３２ａとともに防漏溝５部分の圧搾された吸収部３２ｂで、易洗浄性の吸水性ポリマー３４が大きく膨潤し、これにより吸収部３２ｂが厚み方向に膨張する。このとき、表面シート１及び吸収体の接合強度（Ｎ１）に対し、吸水性ポリマー３４（吸収体３）の膨潤圧力によって与えられる力（Ｎ２）が高いものとなる。そのため前記の力（Ｎ２）が、使用時には強固に圧着固定されていた高圧搾部５ａ及び低圧搾部５ｃの表面シート１を肌当接面側へと押し上げようとする。この吸収部３２ｂの膨張が吸収部３２ａの膨張と相俟って表面シート１を押し上げあるいは引っ張り上げることで、表面シート１の圧搾部分が吸収部３２ｂと分離して浮揚する。この表面シート１と吸収部３２ｂとの間で液流出路７が形成される。さらにこの吸収部３２ａ，ｂの押し上げ等の作用で高圧搾部５ｃの表面シート１の部分が浮揚し、この部分に液流出路６が形成される。液流出路６では、空間部３３と連係して縦方向の流出路が形成されるので、ナプキン中央の排泄領域から前後端へと洗浄水が流出しやすくなり効果的な洗浄が実現される（図４の矢印Ｔ１参照）。液流出路７では、その前後の幅方向の空間部３３からなる幅方向流出路（図４の矢印Ｔ２参照）を繋ぐ縦方向の中継路として機能する（図４の矢印Ｔ３参照）。低圧搾部５ｂにおいて、その圧搾の深さの違いから高圧搾部５ａよりも吸収部３２ｂの膨張が大きくなり易い。そのため、表面シート１が持ち上がった際の液流出路は高圧搾部分で深く形成され得る。
【００３１】
液流出路６及び液流出路７が洗浄水の流出路に適した空間となるには、表面シート１がシートの破れを伴わずに、しっかりと持ち上がることが好ましい。また図３の符号１ａが示すように、表面シート１がナプキンの厚みを超えて肌面側に逆返ることでさらに液流出路の空間は大きくなりより効果的な洗浄水の流出が可能となる。この観点から、表面シート１の圧搾された部分がフィルム化されて剛性を有し、吸収部の押し上げ及び引張りに対して低伸長性であることが好ましい。この低伸長性とは、一定の引張強度を与えたときの伸長変位が小さいことを意味し、換言すれば一定の伸長変位を与えたときの引張強度が大きいことを意味する。その程度は、１００ｇｆ以上／５０ｍｍが好ましい。この表面シート１の低伸長性の測定方法は、２０℃、６５％ＲＨの環境下にて、テンシロン引っ張り試験機株式会社エー・アンド・デイ製、型式ＲＴＣ−１２１０Ａ）を用いて、上部チャック及び下部チャックに表面材たるみなくセットし、試験速度３００ｍｍ／分で引張った際の１０％伸長時の強度を測定値とする。また、この表面シート１を上記の範囲で低伸長性とする方法は、この種の物品に用いられる方法を採用でき、例えば、エンボス処理を施す、繊維に低伸長性繊維を用いる、熱伸長性繊維を用いるといった方法が採用でき、いずれも好ましい結果を得ることができる。
【００３２】
本実施形態において、吸収部３２の厚み方向の最大膨張率（Ｔａ）と平面方向の最大膨張率（Ｔｂ）との比率（Ｔａ／Ｔｂ）は、吸収部３２ｂでは１．２以上が好ましく、２以上がより好ましい。吸収部３２ａにおける比率（Ｔａ／Ｔｂ）は、１．２以上が好ましく、２以上がより好ましい。上記下限以上とすることで導液路を塞ぐことなく、防漏溝５の剥離が生じやすい。さらに好ましくは、平面方向の膨潤が全く起こらず、厚み方向のみの膨潤挙動であることがよく、この場合は厚み方向の最大膨張率（Ｔａ）と平面方向の最大膨張率（Ｔｂ）との比率（Ｔａ／Ｔｂ）は無限大となり計算ができない。さらに吸収部３２内部の吸水性ポリマー３４は、自重の１０倍以上の液を吸収・保持できかつゲル化し得るものが好ましく、その最大膨潤率は、１０倍〜３００倍が好ましく、１５倍〜１００倍がより好ましい。各吸収部３２における吸水性ポリマー３４の見かけ密度は、前記好ましい分散配置において、０．０１〜０．７が好ましく、０．０５〜０．２がさらに好ましい。
以上のような吸収部３２の膨張率の範囲とすることで、吸収部３２ｂは圧搾された状態から厚み方向に２〜１５倍に膨張することができ、吸収部３２ａはその本来の厚さから厚み方向に１．５〜７倍に膨張し得る。これにより洗浄時には防漏溝５の抑制機能が失われて液の流出路が良好に形成され得る。
【００３３】
前記の吸収部３２の膨張率及び吸水性ポリマー３４の膨潤率は以下の方法により測定することができる。
［吸収部の膨張率の測定方法］
吸収部を所定寸法で切り出し、生理食塩水で膨潤したあとの平面方向の変形率、厚み方向の変形率を測定する。厚み方向の最大膨張率（Ｔａ）と平面方向の最大膨張率（Ｔｂ）との比率（Ｔａ／Ｔｂ）は、生理食塩水を過剰量添加し、１０分間経過した後の寸法を測定する。最大膨潤率とは、乾燥時と１０分経過後の寸法の変化率をいう。
［吸水性ポリマー３４の膨潤率の測定方法］
1ｇの吸水性ポリマーを作製したメッシュ袋に入れ、メッシュ袋ごと過剰量のイオン交換水に１０分間浸漬した。袋をイオン交換水から取り出した後、空気中に１時間吊るし、付着している水を落とした後、重量を測定し、吸水性ポリマー１ｇ当たりの重量の増加分を飽和吸収量（ｇ／ｇ）とした。
【００３４】
従来のナプキンでは、洗浄時の多量の水と揉み洗いの圧力により吸収部は型崩れし易くなる。これでは空間部３３に吸収部がポリマー等の材料が漏出して、液流出路の良好な形成の妨げともなりかねない。本実施形態においては、良好な液流出路形成のため、洗浄時においても空間部３３の形状が維持されることが好ましい。この観点から、膨潤した吸水性ポリマー３４が空間部３３へ漏出しないよう、吸水性ポリマー３４に粘着性が付与されていることが好ましい。この粘着性とは、ホットメルトによる粘着性付与と高吸収ポリマーの表面処理によって粘着性を発現させる方法の大きく２種があるが、これら２種に限定するものではない。
【００３５】
ホットメルトによる粘着性付与の方法は、具体的には吸収体内部への塗布、ポリマー散布工程において直接ポリマーに散布する、等の塗布工程によって塗布される。
また、吸水性ポリマー自体への表面処理によって粘着性を付与する方法は、バインダー成分を付与する方法が主として考えられる。このバインダー成分としては、カチオン性バインダー、アニオン性バインダー、ノニオン性バインダーのいずれも用いることができる。カチオン性バインダーとしては、カチオン化デンプン、カチオン化カルボキシメチルセルロースナトリウム、カチオン化ポリビニルアルコール等が挙げられる。アニオン性の水溶性バインダーとしては、例えば、カルボキシメチルセルロース塩、ポリアクリル酸、ポリアクリル酸塩（部分中和物を含む）、アクリルアミド−アクリル酸塩（部分中和物を含む）共重合体、マレイン酸−アクリル酸塩（部分中和物を含む）共重合体等が挙げられる。ポリアクリルアミド、デンプン、ポリエチレングリコール、ガム、メチルセルロース、ヒドロキシエチルセルロース、ヒドロキシプロピルセルロース、ヒドロキシプロピルメチルセルロース、ポリビニルピロリドン等が挙げられる。これらの１種を単独で又は２種以上を混合して用いることができる。この水溶性バインダー成分を含む水溶液を、水散布の代わりに散布する方法も考えられるが、予め易洗浄性吸収ポリマーの表面に塗布する処理を施した上で、ナプキン加工機において水散布工程により粘着性を発現させる方法を用いることもできる。その付与の程度としては、少なくとも使用時には高吸収ポリマーが脱落移動しない状態が好ましい。また、洗浄時においても吸収部が型崩れしないよう吸収部の被覆シートが解裂し難いことが好ましい。その強度は３０ｃＮ以上が好ましく、５０ｃＮ以上がさらに好ましい。この強度は、構成素材としてパルプ紙以外にも、合成繊維による不織布なども好ましく用いることができる。
【００３６】
同様の観点から、洗浄時に各吸収部３２と基盤シート３１とが剥離しない強度で接合され固定されていることが好ましく、その接合強度は５０ｃＮ以上が好ましく、７０ｃＮ以上がさらに好ましい。この吸収部３２と基盤シート３１との接合強度は、前述の防漏溝５における表面シート１と吸収体３との接合強度（Ｎ１）と同様の方法で測定することができる。すなわち、幅３０ｍｍで帯状に且つ溝がほぼ中央を横切って位置するように吸収層を切り出し、２０℃、６５％ＲＨの環境下にて、テンシロン引っ張り試験機株式会社エー・アンド・デイ製、型式ＲＴＣ−１２１０Ａ）を用いて、下部チャックに測定対象の基材、上部チャックにそれ以外の部分を固定し、剥離速度３００ｍｍ／ｍｉｎの速さで１８０°方向（溝の長さ方向と略直角方向）に引き剥がした。そのときの最大値５点の平均をとり、かかる５点のうち最大と最小値を除いた３サンプルの平均をとり、これを接合強度（ｃＮ）とした。吸収部３２と基盤シート３１との接合方法としては、ホットメルトによる接合、水散布後の圧搾による水素結合の発現などの方法を用いることができる。
また、空間部３３の底部となる基盤シート３１は、洗浄時に水との接触で収縮し難い難収縮性のものが好ましい。この難収縮性とは水と接触した際に、シートに収縮力が発現しにくいことを意味する。その程度は水と接触後の収縮力が０以下（伸長する）が好ましく、その構成素材としてはクレープ紙や、通常のパルプ紙なども用いることができる。あるいはこの素材に換えて、ホットメルト接着剤による膜を形成して空間部の底部とすることもできる。この場合の形成方法は、ホットメルトのコーター塗工の方法を用いることができる。
【００３７】
さらに洗浄時の導液路として十分な大きさの空間部３３とするべく、吸収部間の幅方向の距離（ｓ１）と吸収部３２の幅方向の距離（ｓｔ）との比（ｓ１／ｓｔ）は、１／１０以上が好ましく、１／５以上がさらに好ましい（図２参照）。吸収部間の縦方向の距離（ｓ２）と吸収部３２の幅方向の距離（ｓｒ）との比（ｓ２／ｓｒ）は、１／１０以上が好ましく、１／５以上がさらに好ましい（図２参照）。同様に、図３に示す、吸収部の厚み方向の高さ（ｈ１）は、物品の用途や必要な吸収容量、求められる装着感・パッケージサイズなどによって変わるので一義的に定めることはできないが、通常、１．０ｍｍ〜１０ｍｍとすることが好ましく、２ｍｍ〜８ｍｍとすることがさらに好ましい。
【００３８】
以下に本実施形態の生理用ナプキン１０を構成するその他の部材の構成素材について説明する。
吸収部３２の構成材料としては、特に制限はないが繊維材料、多孔質体、それらの組み合わせなどを用いることができる。繊維材料としては例えば、木材パルプ、コットン、麻などの天然繊維、ポリエチレンやポリプロピレンなどのポリオレフィン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成樹脂からなる繊維を用いる場合、該繊維は熱によって形状が変化する熱収縮繊維であってもよい。例えば、熱によって繊度は大きくなるが繊維長は短くなるものや、熱によって繊度はほとんど変化しないが、形状がコイル状に変化することで見かけの繊維の占有する長さが短くなるものであってもよい。多孔質体としては、スポンジ、不織布、高吸水性ポリマーの凝集物（高吸水性ポリマーと繊維とが均一に分布して凝集したもの）などを用いることができる。
【００３９】
吸水性ポリマーとしては、前述の易洗浄性の吸収性ポリマーとともに、この種の物品に用いられるものを合せて用いてもよい。また、易洗浄性の吸水性ポリマーは、特定範囲の中和度、遠心保持量、加えて特定範囲の各物性（ボルテックス法による吸水速度、ＤＷ法による吸水速度、かさ比重、２．０ＫＰａでの加圧か通液速度、２．０ＫＰａでの加圧下吸収量）を有するものを含んでもよい。この場合、前述の易洗浄性ポリマーは、吸収体３内の吸収性ポリマー全体の８０％以上であることが好ましい。
【００４０】
表面シート１としては、例えば、カード法により製造された不織布、スパンボンド不織布、メルトブローン不織布、スパンレース不織布、ヒートロール不織布、ニードルパンチ不織布等が挙げられるがこれに制限されるものではない。特に、本考案において、防漏溝５における前記の圧着強度を得る観点から、熱溶融樹脂フィルムもしくは熱溶融樹脂繊維を含む不織布を含む表面シートであることが好ましい。また、肌触りの観点から、カード法等により得た繊維ウエブにエアスルー法で繊維同士の熱融着点を形成したエアースルー不織布や、ヒートエンボス不織布、エアレイド不織布、ニードルパンチ不織布等が特に好ましく等が特に好しくもちいられる。表面シート１の構成繊維としては、例えば、不織布や開孔フィルム等の各種液透過性のシート材を用いることができ、熱融着性繊維や熱融着性樹脂、特に熱可塑性ポリマー材料からなる繊維を含むことが好ましい。熱可塑性ポリマー材料としては、ポリエチレンやポリプロピレン等のポリオレフィン、ポリエチレンテレフタレート等のポリエステル、ポリアミドなどが挙げられる。またこれらの熱可塑性ポリマー材料の組合せからなる芯鞘型複合繊維やサイド・バイ・サイド型複合繊維も好適に用いることもできる。表面シート１は、熱融着性繊維以外に熱融着性を有しない繊維を構成繊維の一部として含んでいても良い。
【００４１】
生理用ナプキン１０をなす裏面シート２及びサイドシート４の形成素材は、この種の物品に用いられるものを任意に作用することができる。
例えば、裏面シート２は、透湿性フィルム単独、又はフィルムと不織布の貼り合わせ、撥水性の不織布（ＳＭＳやＳＭＭＳ等）を用いることができる。コスト面やズレ止め粘着剤とのマッチングなどから、透湿フィルム単独を防漏材として用いることが最も好ましい。この場合のフィルム材としては、熱可塑性樹脂と、これと相溶性のない無機フィラーを溶融混練して押し出したフィルムを所定の寸法に延伸して微細孔をあけたフィルム、または、本質的に水分の相溶性が高く、浸透膜のように水蒸気排出可能な無孔性のフィルムが挙げられる。本考案に関わる湿度排出の性能を十分に発現し、かつ、水分のにじみ出しがない防漏層を具現化するには、透湿度は、０．７〜３．０ｇ／１００ｃｍ２ｈｒの範囲にあることが好ましく、１．０〜２．５の範囲にあることが更に好ましい。さらっと感を十分に高める観点からは１．５〜２．５にあることが最も好ましい。また、フィルムの破れ等のトラブルなく使用可能であるためには、フィルム坪量は１８〜７０ｇ／ｍ２、より好ましくは２５〜６０ｇ／ｍ２である。また好ましい無機フィラー配合量は、フィルム全体の質量に対するフィラーの質量％として３０〜６５質量％、より好ましくは４０〜６０質量％である。
【００４２】
サイドシート４は撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）不織布等が用いられる。
【００４３】
なお、生理用ナプキン１０において、図示しないが、防水シートが吸収体３の幅方向両側部に配されていてもよい。この防水シートは、吸収体３の左右両側において、該吸収体３の肌面側、非肌面側及び側面を被覆するように配されることで、経血や洗浄水の横漏れをより効果的に抑制することができるので好ましい。この防水シートの形成素材は、この種の物品に用いられるものを任意に採用することができ、例えば、液不透過性の樹脂フィルム、樹脂フィルムをラミネートした紙、スパンボンド／メルトブローン／スパンボンド不織布（ＳＭＳ不織布）等を用いることができる。
【００４４】
以上、本考案をその好ましい実施形態に基づき説明したが、本考案は前記実施形態に制限されない。例えば、各吸収部同士を連結する部材としては、本実施形態で用いた基盤シートに限定されるものではなく、単に被覆シート上に吸収部を配するものでもよい。また、各吸収部及び空間部の全体を覆う１枚のシート状ではなく、各吸収部３２を繋ぐ構造として空間部だけに形成されるものであってもよい。その部材の厚さや素材にいては、洗浄時の難伸縮性及び吸収部の形状維持（つまり空間部の空間維持）の観点からこの種の物品に用いられるものを任意に採用できる。また吸収部の大きさ、高さ、形状は、本実施形態のものに限定されず、洗浄時の形状維持の観点から任意に設定可能である。例えばその形状について、各吸収部３２の厚み方向断面で肌面側の辺より非肌面側の辺の長さが長い台形形状であってもよい。導液路の断面において断面面積が大きくかつ導液時の通液抵抗が少なくなるよう、円型断面、楕円型断面、台形型断面、多角形型断面など、適宜、断面形状を選択しうる。さらに本考案において、吸収体が多数の吸収部の配列からなる場合、その平面配置は本実施形態のものに限定されず、空間部３３が洗浄時の洗浄水排出路となるのであれば、例えば吸収部３２を配列した各列の配列ピッチをずらした千鳥格子配置など、用途に併せて適宜決めることができる。
【００４５】
本考案において、前述の空間部が有効に形成される形態であれば、吸収体の形態は本実施形態の複数の吸収部と基盤シートとからなるものに限定されるものではなく様々な形態を包含する。例えば、１つの吸収体の肌面側に凹凸が繰り返し配置される形状であってもよく、また、導液路がプレスエンボスで形成されたもの、吸収体の折り構造により導液路が形成されたもの、中央部には導液路が存在せず防漏溝上から外周部にかけてのみ導液路が存在するもの、など、製品機能及び加工工程から自由に選択しうる。この場合、被覆シートは吸収体全体を被覆する形態となることが吸水性ポリマー漏出防止の観点から好ましい。
【００４６】
本考案の吸収性物品は、例えば、前記実施形態が具備していた防漏溝５、粘着部（図示せず）、羽根部４２を具備しないものであってもよいし、後部フラップ部等を有するものであってもよい。羽根部４２及び後部フラップ部は、何れも吸収体４の縦方向両側縁それぞれからナプキン外方に延出する部分であり、通常、羽根部４２はナプキン着用者の排泄部に対向配置される排泄部対向部に位置し、後部フラップ部は羽根部４２よりもナプキン縦方向の後方に位置する。
【００４７】
また本考案の吸収性物品は、生理用ナプキンに制限されず、使い捨ておむつ、失禁パッド、尿取りパッド、ペット用おむつ、ペット用シーツ等にも適用できる。本考案に用いられる前記易洗浄性ポリマーとしては、遠心保持量が前記特定範囲に調整されていることで吸水倍率が抑えられており、更に２．０ｋＰａでの加圧下通液速度が前記特定範囲に調整されている場合には加圧下の通液速度が高いものであるため、繰り返しあるいは圧力下での吸収速度が非常に速く、吸収体の細部まですばやく液を拡散することができ、また、膨らんでもいわゆるゲル感が少ないので、着用時の違和感の改善に繋がる。
【実施例】
【００４８】
以下、本考案を実施例に基づき更に詳細に説明するが、本考案はこれらに限定されるものではない。
【００４９】
［実施例１］
図１及び２に示した吸収体試験体を作製した。吸収部としては、坪量２５０ｇ／ｍ２のパルプと坪量５０ｇ／ｍ２の吸水性ポリマーとの混合積繊体を被覆シート（ティッシュペーパー）で被覆したものとし、クレープ紙からなる基盤シートに接合した。その接合にはホットメルト接着剤を用いた。吸水性ポリマーとしては、カルボキシ基及び/又はカルボキシレート基を有し且つ中和度７５モル％以上、ＪＩＳ  Ｋ  ７２２３に準拠した遠心保持量５〜２０ｇ/ｇである易洗浄性の吸水性ポリマーを用いた。吸収部のサイズは、図３に示す寸法比率で、吸収部間の幅方向の距離（ｓ１）と吸収部の幅方向の距離（ｓｔ）との比（ｓ１／ｓｔ）を１／５とし、吸収部間の長さ方向（縦方向）の距離（ｓ２）と吸収部３２の長さ方向（縦方向）の距離（ｓｒ）との比（ｓ２／ｓｒ）を１／５として配置した。
次に、上記の試験体を市販の一般的な生理用ナプキンと同じサイズに成形し、その上面と下面とを上記市販のウイング付きの生理用ナプキンと同じ表面シート及び裏面シートで覆い、表面シートの肌面側からサイドシートを積層した。該表面シートの肌面側に対して常法によりエンボス処理を施し、図１に示す防漏溝を形成し、裏面シートの非肌面側の所定箇所に粘着剤を塗布してウイング部の粘着部を形成した。更に、表面シート、裏面シート及びサイドシートの吸収体の周縁部からの延出部分において常法によりヒートシールを施し、生理用ナプキンを得た。こうして得られた生理用ナプキンを実施例１のサンプルとした。
【００５０】
［実施例２］
実施例１で用いた吸収体試験体について、吸収性ポリマーの坪量を７０ｇ／ｍ２とした以外は実施例１の生理用ナプキンと同様にして作製し、これを実施例２のサンプルとした。
【００５１】
［実施例３］
実施例１で用いた吸収体試験体について、吸収部のサイズを、吸収部間の幅方向の距離（ｓ１）と吸収部の幅方向の距離（ｓｔ）との比（ｓ１／ｓｔ）を１／３とし、吸収部間の長さ方向（縦方向）の距離（ｓ２）と吸収部３２の長さ方向（縦方向）の距離（ｓｒ）との比（ｓ２／ｓｒ）を１／３とした以外は実施例１の生理用ナプキンと同様にして作製し、これを実施例３のサンプルとした。
【００５２】
［実施例４］
実施例１で用いた吸収体試験体について、吸収部として、坪量２５０ｇ／ｍ２のパルプに対して、その肌面側（表面シート側）に坪量５０ｇ／ｍ２の吸収性ポリマーを散布したパルプと吸収性ポリマーとの積層体とした以外は実施例１の生理用ナプキンと同様にして作製し、これを実施例４のサンプルとした。
【００５３】
［比較例］
実施例１で用いた吸収体試験体について、吸収部として、坪量２５０ｇ／ｍ２のパルプに対して、その非肌面側（裏面シート側）に坪量５０ｇ／ｍ２の吸収性ポリマーを散布したパルプと吸収性ポリマーとの積層体とした以外は実施例１の生理用ナプキンと同様にして作製し、これを実施例４のサンプルとした。
【００５４】
［参考例１］
坪量２５０ｇ／ｍ２のパルプのみを被覆シートで被覆し、ブロック状に分割されていない通常の形状として吸収体試験体を作製した。この吸収体試験体を実施例１で用いた市販の表面シート、裏面シート及びサイドシート等を用い常法により生理用ナプキンを作製した。こうして得られた生理用ナプキンを参考例１のサンプルとした。
［参考例２］
実施例１で用いた吸収体試験体について、吸水性ポリマーを含有させないでパルプのみとした以外は実施例１の生理用ナプキンと同様にして作製し、これを実施例４のサンプルとした。
【００５５】
［評価］
実施例、比較例及び参考例の生理用ナプキンについて、洗浄後の赤み除去の程度は、血液が注入され水洗いされた後のナプキンにおける洗浄後赤色度合いを示すａ*値で評価できる。ａ*値が小さいほど、赤みが除去され血液が水洗いによってきれいに洗い流されていることを意味する。下記手順１〜３に従って赤色度合いａ*値を測定した。
また、洗浄性の実感を得られやすいかどうかの評価として、洗浄途中における赤み除去の程度を測定した。測定は、洗浄後赤色度合いの測定の手順１〜３のうち、手順１の洗浄時間を３分から４０秒に変更した方法である。これらの結果を下記表１に示す。尚、赤色度合いａ*値に関し、測定値が１以下であった場合、測定の誤差を考慮すると該測定値は実質的に０とみなせるので、下記表１において「≒０」とした。
【００５６】
［洗浄後赤色度合いの測定方法；洗浄性（３分洗浄時ａ＊値）］
手順１：生理用ナプキンの表面層側から該生理用ナプキンに血液１２ｇを注入し、２５℃の環境下で３０分間放置後、水温２５℃、硬度１２°ＤＨの水で該生理用ナプキンを３分間洗浄し、しかる後、該生理用ナプキンを手で絞り、ナプキン内部に含まれている水を可能な限り絞り出す。
手順２：前記手順１で得られた湿潤状態の生理用ナプキンの表面層側における、血液によって赤色に染まった赤色部分の最も赤みの強い点５箇所について、分光色差計（日本分光製の簡易型分光色差計「ＮＦ３３３」（ペン型検出器））を用いて赤色度合いａ*値を測定する。
手順３：前記手順２で得られた５つの測定値から最大値及び最小値を除いた３つの測定値の平均を、生理用ナプキンの赤色度合いａ*値とする。
【００５７】
［洗浄途中赤色度合いの測定方法；洗浄性（４０秒洗浄時ａ＊値）］
手順１：生理用ナプキンの表面層側から該生理用ナプキンに血液１２ｇを注入し、２５℃の環境下で３０分間放置後、水温２５℃、硬度１２°ＤＨの水で該生理用ナプキンを４０秒間洗浄し、しかる後、該生理用ナプキンを手で絞り、ナプキン内部に含まれている水を可能な限り絞り出す。
手順２：前記手順１で得られた湿潤状態の生理用ナプキンの表面層側における、血液によって赤色に染まった赤色部分の最も赤みの強い点５箇所について、分光色差計（日本分光製の簡易型分光色差計「ＮＦ３３３」（ペン型検出器））を用いて赤色度合いａ*値を測定する。
手順３：前記手順２で得られた５つの測定値から最大値及び最小値を除いた３つの測定値の平均を、生理用ナプキンの赤色度合いａ*値とする。
【００５８】
前記手順１〜３において、ナプキンに注入する血液としては馬の血液を用いる。より具体的には、（株）日本バイオテスト研究所製の馬脱繊維血液を用いる。この馬脱繊維血液の粘性は、東機産業（株）製の（Ｂ型）粘度計ＴＶＢ−１０Mによる測定（測定温度２５℃、ロータ Lアダプタ）で、１５ｍＰａ・Ｓ未満である。
また、前記手順１〜３において、ナプキンの洗浄に用いる水としては、電気伝導度１μＳ／ｃｍ以下のイオン交換水に塩化カルシウムと塩化マグネシウムを溶解することにより調製される水で、カルシウムイオンとマグネシウムイオンとの含有比（カルシウムイオン：マグネシウムイオン）が７：３で且つドイツ硬度が１２°ＤＨの水を用いる。
尚、使用済みの生理用ナプキンを水洗する習慣がある国の一つである、インドネシアの生活用水は、地域によってその硬度が異なるが、前記手順１〜３で用いるドイツ硬度１２°ＤＨの水は、少なくともインドネシアの一部で使用されている生活用水と略同じである。
【００５９】
前記手順１において、血液を注入されたナプキンを洗浄前に３０分間放置する環境は、気温２５℃、湿度６０％とする。
ナプキンの洗浄は、手で行ない、「一方の手で１００ｇ程度の水をナプキンにかけ、他方の手で該ナプキンを絞る動作」を１０秒間に３回繰り返す。即ち、１０秒間に行う動作は、「水をかける→ナプキンを絞る→水をかける→ナプキンを絞る→水をかける→ナプキンを絞る」である。従って、前記手順１においてナプキンの３分間洗浄に使用する水の量は、水をかける動作1回で使用する水の量が前述したようにおよそ１００ｇであるので、およそ（１００×３×６×３＝）５４００ｇである。前記式において、１００×３は、１０秒間に使用する水の量、１００×３×６は、１分間に使用する水の量に相当する。
ナプキンに水をかけるときはビーカー等を利用し、水をかけている最中はナプキンを絞らないようにする。
手順１において、ナプキンを３分間洗浄した後で該ナプキンを手で絞るときの圧力、即ち、手の握力は、通常、１０〜１５ｋｇ程度である。
赤色度合いａ*値を測定する際は、外光が入らないように、測定サンプルと分光色差計とを隙間なく密接させる。
【００６０】
加えて、実施例１〜４、比較例、参考例１及び２の生理用ナプキンのサンプルについて、上記［洗浄後赤色度合いの測定方法］における洗浄試験を行った後、防漏溝における表面シート及び吸収体の接合状態を目視で確認した。各サンプルについて防漏溝の接合部分に浮きが確認されれば「浮きあり」とし、確認されなければ「浮きなし」とした。また、これらの生理用ナプキンの吸収性能の評価として、下記の方法により防漏性（吸収量ｇ）を測定した。これらの結果を下記表１に示す。
なお、実施例１〜４、比較例、参考例１及び２の生理用ナプキンのサンプルについて、前述の＜表面シートと吸収体との接合強度（Ｎ１）の測定方法＞及び＜吸収体（吸水性ポリマー）の防潤圧力によって与えられる力（Ｎ２）の測定方法＞に基づき、防漏溝の接合強度（Ｎ１）及び吸収体の防潤圧力によって与えられる力（Ｎ２）を測定し比較した。その結果、実施例１〜４については（Ｎ１）＜（Ｎ２）であったが、比較例、参考例１及び２については（Ｎ１）＞（Ｎ２）であった。
【００６１】
＜防漏性（吸収量ｇ）の測定方法＞
防漏性（吸収量ｇ）の測定では、特開平２−２３９８６３号に記載された可動式女性腰部モデルを用いて、馬脱繊維血が漏れ出す最大吸収量を計測した。具体的には、該可動モデルに試験サンプルを装着してショーツをはかせた後、モデルを１００歩／分で歩行運動させながら、３分おきに２ｇずつ馬脱繊維血を滴下用チューブポンプで注入し、横もれが生じるまでに吸収した馬脱繊維血の量を計測した。結果はＮ＝３の平均値とする。
【００６２】
【表１】
0003187099.tif 000003
【００６３】
表１に示す結果から明らかなように、実施例１〜４の生理用ナプキンは、吸水性ポリマーを上記の坪量で均等もしくは表面シート側で撒布させるとで、吸収体の膨潤圧力によって与えられる力（Ｎ２）が比較例のものよりも大きく、防漏溝の接合強度（Ｎ１）に勝る強さであった。その結果として、実施例１〜４において、防漏溝の浮きが生じることが確認できた。これにより実施例１〜４の生理用ナプキンは、防漏溝の浮きによる洗浄水の流出路が効果的に形成され、比較例のものよりも洗浄迅速性に優れることが分かった。
また、実施例１〜４の生理用ナプキンは、赤みが表面側で広範囲に広がることなく、かつ迅速に赤みが除去され得ることが分かった。加えて、実施例１〜４の生理用ナプキンの吸収性能の１つである防漏性（吸収量ｇ）が、比較例、参考例１及び２のものよりも優れることが分かった。
以上のことから、実施例１〜４の生理用ナプキンは、多量の洗浄水を吸収して効率的に内部流通させと排出させることができる構造であり、かつ使用時の経血等に対する高い吸収性能を有し、使用時と洗浄時の性能の両立がなされることが分かった。
【符号の説明】
【００６４】
１  表面シート
２  裏面シート
３  吸収体
３１  基盤シート
３２  吸収部
３３  空間部
３４  吸水性ポリマー
４  サイドシート
５  防漏溝
５ａ，５ｃ  高圧搾部
５ｂ  低圧搾部
５１  前後端部
６  液流出路（吸収部間）
７  液流出路（吸収部）
１０  生理用ナプキン
【図１】
0003187099.tif 000004
【図２】
0003187099.tif 000005
【図３】
0003187099.tif 000006
【図４】
0003187099.tif 000007